(57)【要約】【課題】高明度の墨画像を再現する上質紙のプルーフにおいても眠い画像にならず視覚的な印象と一致するプルーフ画像を得る面積階調画像形成方法を提供すること。【解決手段】イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）、シアン（Ｃ）、ブルー（Ｂ）、グリーン（Ｇ）、レッド（Ｒ）及びクロ（Ｋ）の少なくとも１色のＣＩＥＬＡＢ色空間のＬ＊値を、目標印刷物の該当する色のＬ＊値、及び該目標印刷物の網１００％のクロ（Ｋ）のＬ＊値により調整することを特徴とする面積階調画像形成方法。【選択図】        なし【特許請求の範囲】
【請求項１】
イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）、シアン（Ｃ）、ブルー（Ｂ）、グリーン（Ｇ）、レッド（Ｒ）及びクロ（Ｋ）の少なくとも１色のＣＩＥＬＡＢ色空間のＬ＊値を、目標印刷物の該当する色のＬ＊値、及び該目標印刷物の網１００％のクロ（Ｋ）のＬ＊値により調整することを特徴とする面積階調画像形成方法。
【請求項２】
イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）、シアン（Ｃ）、ブルー（Ｂ）、グリーン（Ｇ）、レッド（Ｒ）及びクロ（Ｋ）の少なくとも１色のＣＩＥＬＡＢ色空間のＬ＊値を、目標印刷物の網１００％のクロ（Ｋ）のＬ＊値が３０以上のときに、該目標印刷物の該当する色のＬ＊値、及び該目標印刷物の網１００％のクロ（Ｋ）のＬ＊値により調整することを特徴とする面積階調画像形成方法。
【請求項３】
イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）及びシアン（Ｃ）の少なくとも１色のＣＩＥＬＡＢ色空間のＬ＊値を、目標印刷物の網１００％のクロ（Ｋ）のＬ＊値が３０以上のときに、出力物と該目標印刷物のＬ＊値が下記（式１）を満たすことを特徴とする面積階調画像形成方法。
（式１）    １≦（Ｌ＊ａ１−Ｌ＊ａ２）≦５
（式中、Ｌ＊ａ１は目標印刷物の網１００％のマゼンタ（Ｍ）及びシアン（Ｃ）の少なくとも１色のＬ＊値、Ｌ＊ａ２は出力物の網１００％のＬ＊値を表す。）
【請求項４】
イエロー（Ｙ）、マゼンタ（Ｍ）、シアン（Ｃ）及びその他の色の色調を独立に設定できる面積階調画像形成方法において、面積階調画像の網１００％のブルー（Ｂ）、グリーン（Ｇ）及びレッド（Ｒ）の少なくとも１色のＣＩＥＬＡＢ色空間のＬ＊値を、目標印刷物の網１００％のクロ（Ｋ）のＬ＊値が３０以上のときに、出力物と該目標印刷物のＬ＊値が下記（式２）を満たすことを特徴とする面積階調画像形成方法。
（式２）    １≦（Ｌ＊ｂ１−Ｌ＊ｂ２）≦７
（式中、Ｌ＊ｂ１は目標印刷物の網１００％のブルー（Ｂ）、グリーン（Ｇ）及びレッド（Ｒ）の少なくとも１色のＬ＊値、Ｌ＊ｂ２は出力物の網１００％のＬ＊値を表す。）
【請求項５】
イエロー（Ｙ）、マゼンタ（Ｍ）、シアン（Ｃ）及びその他の色の色調を独立に設定できる面積階調画像形成方法において、面積階調画像の網１００％のクロ（Ｋ）のＣＩＥＬＡＢ色空間のＬ＊値を、目標印刷物の網１００％のクロ（Ｋ）のＬ＊値が３０以上のときに、出力物と該目標印刷物のＬ＊値が下記（式３）を満たすことを特徴とする面積階調画像形成方法。
（式３）    ２≦（Ｌ＊ｋ１−Ｌ＊ｋ２）≦１２
（式中、Ｌ＊ｋ１は目標印刷物の網１００％のクロ（Ｋ）のＬ＊値、Ｌ＊ｋ２は出力物の網１００％のＬ＊値を表す。）
【請求項６】
イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）及びシアン（Ｃ）の少なくとも１色のＣＩＥＬＡＢ色空間のＬ＊値を、目標印刷物の網１００％のクロ（Ｋ）のＬ＊値が３０以上のときに、出力物と該目標印刷物のＬ＊値が前記（式１）を満たし、かつ、出力物と該目標印刷物のＣ＊が下記（式４）を満たすことを特徴とする面積階調画像形成方法。
（式４）    −５≦（Ｃ＊ａ１−Ｃ＊ａ２）≦５
（式中、Ｃ＊ａ１は目標印刷物の網１００％のマゼンタ（Ｍ）及びシアン（Ｃ）の少なくとも１色のＣ＊値、Ｃ＊ａ２は出力物の網１００％のＣ＊値を表す。）
【請求項７】
イエロー（Ｙ）、マゼンタ（Ｍ）、シアン（Ｃ）及びその他の色の色調を独立に設定できる面積階調画像形成方法において、面積階調画像の網１００％のブルー（Ｂ）のＣＩＥＬＡＢ色空間のＬ＊値を、目標印刷物の網１００％のクロ（Ｋ）のＬ＊値が３０以上のときに、出力物と該目標印刷物のＬ＊値が前記（式２）を満たし、かつ、出力物と該目標印刷物のＣ＊が下記（式５）を満たすことを特徴とする面積階調画像形成方法。
（式５）    −３≦（Ｃ＊ｂ１−Ｃ＊ｂ２）≦３
（式中、Ｃ＊ｂ１は目標印刷物の網１００％のブルー（Ｂ）のＣ＊値、Ｃ＊ｂ２は出力物の網１００％のＣ＊値を表す。）
【請求項８】
イエロー（Ｙ）、マゼンタ（Ｍ）、シアン（Ｃ）及びその他の色の色調を独立に設定できる面積階調画像形成方法において、面積階調画像の網１００％のグリーン（Ｇ）及びレッド（Ｒ）の少なくとも１色のＣＩＥＬＡＢ色空間のＬ＊値を、目標印刷物の網１００％のクロ（Ｋ）のＬ＊値が３０以上のときに、出力物と該目標印刷物のＬ＊値が前記（式２）を満たし、かつ、出力物と該目標印刷物のＣ＊が下記（式６）を満たすことを特徴とする面積階調画像形成方法。
（式６）    −６≦（Ｃ＊ｄ１−Ｃ＊ｄ２）≦６
（式中、Ｃ＊ｄ１は目標印刷物の網１００％のグリーン（Ｇ）及びレッド（Ｒ）の少なくとも１色のＣ＊値、Ｃ＊ｄ２は出力物の網１００％のＣ＊値を表す。）
【請求項９】
イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）、シアン（Ｃ）、ブルー（Ｂ）、グリーン（Ｇ）、レッド（Ｒ）及びクロ（Ｋ）の少なくとも１色のＣＩＥＬＡＢ色空間のＬ＊値を、目標用紙の光沢度が１０以下のときに、目標印刷物の該当する色のＬ＊値、及び該目標印刷物の網１００％のクロ（Ｋ）のＬ＊値により調整することを特徴とする面積階調画像形成方法。
【発明の詳細な説明】
【０００１】
【発明の属する技術分野】
本発明は、印刷物の仕上がりを事前に確認するプルーフに関するものであり、詳しくは、イエロー（Ｙ）、マゼンタ（Ｍ）、シアン（Ｃ）とその他の色の色調を独立に設定できる面積階調画像形成方法において、前記、イエロー（Ｙ）、マゼンタ（Ｍ）、シアン（Ｃ）以外の色の網％が１００％の色調を目標印刷物のＣＩＥＬＡＢ色空間の測色値で調整することにより、高明度の墨画像を再現する上質紙のプルーフにおいても眠い画像にならず視覚的な印象の一致するプルーフ画像を得る面積階調画像形成方法に関するものである。
【０００２】
【従来の技術】
ハロゲン化銀感光材料は、高感度であること、色再現性に優れていること、連続処理に適していることから今日盛んに用いられている。こうした特徴からハロゲン化銀感光材料は、写真の分野のみではなく、印刷の分野でも、印刷の途中の段階で仕上がりの印刷物の状態をチェックするためのいわゆるプルーフの分野で広く用いられるようになってきている。
【０００３】
プルーフの分野では、コンピュータ上で編集された画像を印刷用フィルムに出力し、現像済みのフィルムを適宜交換しつつ分解露光することによってイエロー（Ｙ）、マゼンタ（Ｍ）、シアン（Ｃ）の各画像を形成させ、最終印刷物の画像をカラー印画紙上に形成させることにより、最終印刷物のレイアウトや色の適否を判断することが行われていた。
【０００４】
最近では、コンピュータ上で編集された画像を直接印刷版に出力する方式が徐々に普及してきており、このような場合にはコンピュータ上のデータからフィルムを介することなく直接カラー画像を得ることが望まれていた。
【０００５】
このような目的には、昇華型・溶融熱転写方式や電子写真方式、インクジェット方式等種々の方式の応用が試みられてきたが、高画質な画像が得られる方式では費用がかかり生産性が劣るという欠点があり、費用が少なくてすみ生産性に優れた方式では画質が劣るという欠点があった。ハロゲン化銀感光材料を用いたシステムでは、優れた鮮鋭性等から、正確な網点画像が形成できる等高画質な画像形成が可能であり、一方で上述したように連続した処理が可能であることや、複数の色画像形成ユニットに同時に画像を書き込むことができることから高い生産性を実現することが可能であった。
【０００６】
近年、印刷の分野でいわゆるデジタル化が進みコンピュータ内のデータから直接画像を得る要求が強まっているが、前記したような理由によってハロゲン化銀感光材料がこの分野で有利に使われ始めている。
【０００７】
デジタルデータに基づき面積階調画像を形成するシステムでは、網点をさらに小さな単位（ここではこれを画素と表現した）に分割し、この画素を適切な露光量で露光することによってその集合体として網点を再現することが可能である。例えば、１つの網点が１００個の画素で構成されるのであれば、５０個の画素を現像可能なように露光することにより網％が５０％の網点を形成することができる。
【０００８】
プルーフ用記録材料、特にハロゲン化銀感光材料を用いたプルーフと印刷物では色材及び紙が異なるため、測色値を一致させた場合でも目視での画像再現が最適になるとは限らず条件の微調整が必要であり、特に、印刷物が上質紙のような濃度が低い画像では微調整することにより目視の画像再現性が改善される。画素の色を調整することによって、印刷用紙の種類の変化による仕上がり画像の変化を再現することができ、有用性の非常に高いシステムが実現されるが、本発明はこれらの技術をより有用にする技術である。
【０００９】
プルーフ画像作成装置としてハロゲン化銀感光材料を用いる装置が提案されており、網点の濃度を可変にできることが開示されている（例えば、デジタルコンセンサスプロ  パンフレット、コニカグラフィックイメージング（株）（２００２））。本発明はこのような装置をより有効に使用するための技術に関するものである。
【００１０】
特許文献１には、直接変調したＬＥＤを光源とする濃度とドットゲインを独立に調整し、印刷画像との差異の小さいプルーフ画像が容易に得られることを開示している。しかし、各色をどのように調整することで目視での画像再現性が満足されるかについて何も述べられていないし、示唆もされていない。
【００１１】
特許文献２には、イエロー、マゼンタ、シアン、墨の４つの画像情報により面積階調画像を形成するハロゲン化銀感光材料において、墨または４色墨の画像の網％が１００％の色がＣＩＥＬＡＢ色空間においてメトリック２〜１５、色相角−５５〜−９０°であることを特徴とするハロゲン化銀感光材料により、ハロゲン化銀感光材料における単色及び墨画像の再現性を改良できることが開示されている。しかし、目標印刷物の色との関係については触れられていないし、墨以外の色については何ら述べられていない。
【００１２】
写真の分野では、より鮮やかな色を再現するために重層効果が利用されるようになっており、例えば、日本写真学会編、写真工学の基礎  銀塩写真編、コロナ社、ｐ．４６６、３〜１８行目（１９７９）等に記載されている。画像特性としてどのようになっているのかに関しては、同、ｐ４６７、５〜１５行目に記載されており、原色の被写体を露光したときに、中性色の被写体を撮影した状態に比べてコントラストが高められるため、原色だけが際だって鮮やかに再現されることになる。こうした効果を利用した場合に、鮮やかな色をより鮮やかに再現しようとするため、記録材料の色域の制約のため、被写体の微妙な色の違いが再現されにくくなってしまう。非特許文献１、左欄５〜１０行目には、階調消失現象としてこれが記載されている。非特許文献１、左欄１１行目〜右欄２０行目にはこれを改良する手段と、この効果が、特定色相領域にその色の余色またはその一部を付け加えることによって階調を生ぜしめ、陰影を表現できるようにすることであり、彩度を損なうことなく解消できると記載している。しかし、これらの技術は、連続階調画像の形成方法に関するものであり、より鮮やかな色を再現するために彩度を上げて色を再現するということに付随して起こる階調消失現象を改良する手段に関するものであり、網点面積によって階調を作り出す面積階調画像の形成とは無関係な技術である。このため、一見類似した手段のようにもみえるが、好ましい態様においてはより鮮やかな色の再現を意味するＣＩＥＬＡＢ色空間でのＣ＊の上昇は極限られた領域に設定されるか、むしろ低下させることによって好ましいプルーフとしての再現が得られるという差を生じている。また、上記公報には、印刷用紙の種類によってどのような特性の差異を生じるか等については何ら示唆もされていない。
【００１３】
【特許文献１】
特開２００１−３０５７０１号公報
【００１４】
【特許文献２】
特開２０００−２６７２３５号公報
【００１５】
【非特許文献１】
公開技報８５−３４４５号、ｐ．１
【００１６】
【発明が解決しようとする課題】
本発明が解決しようとする課題は、高明度の墨画像を再現する上質紙のプルーフにおいても眠い画像にならず視覚的な印象と一致するプルーフ画像を得る面積階調画像形成方法を提供することにある。
【００１７】
【課題を解決するための手段】
本発明の上記目的は下記構成により達成された。
【００１８】
１．イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）、シアン（Ｃ）、ブルー（Ｂ）、グリーン（Ｇ）、レッド（Ｒ）及びクロ（Ｋ）の少なくとも１色のＣＩＥＬＡＢ色空間のＬ＊値を、目標印刷物の該当する色のＬ＊値、及び該目標印刷物の網１００％のクロ（Ｋ）のＬ＊値により調整することを特徴とする面積階調画像形成方法。
【００１９】
２．イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）、シアン（Ｃ）、ブルー（Ｂ）、グリーン（Ｇ）、レッド（Ｒ）及びクロ（Ｋ）の少なくとも１色のＣＩＥＬＡＢ色空間のＬ＊値を、目標印刷物の網１００％のクロ（Ｋ）のＬ＊値が３０以上のときに、該目標印刷物の該当する色のＬ＊値、及び該目標印刷物の網１００％のクロ（Ｋ）のＬ＊値により調整することを特徴とする面積階調画像形成方法。
【００２０】
３．イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）及びシアン（Ｃ）の少なくとも１色のＣＩＥＬＡＢ色空間のＬ＊値を、目標印刷物の網１００％のクロ（Ｋ）のＬ＊値が３０以上のときに、出力物と該目標印刷物のＬ＊値が前記（式１）を満たすことを特徴とする面積階調画像形成方法。
【００２１】
４．イエロー（Ｙ）、マゼンタ（Ｍ）、シアン（Ｃ）及びその他の色の色調を独立に設定できる面積階調画像形成方法において、面積階調画像の網１００％のブルー（Ｂ）、グリーン（Ｇ）及びレッド（Ｒ）の少なくとも１色のＣＩＥＬＡＢ色空間のＬ＊値を、目標印刷物の網１００％のクロ（Ｋ）のＬ＊値が３０以上のときに、出力物と該目標印刷物のＬ＊値が前記（式２）を満たすことを特徴とする面積階調画像形成方法。
【００２２】
５．イエロー（Ｙ）、マゼンタ（Ｍ）、シアン（Ｃ）及びその他の色の色調を独立に設定できる面積階調画像形成方法において、面積階調画像の網１００％のクロ（Ｋ）のＣＩＥＬＡＢ色空間のＬ＊値を、目標印刷物の網１００％のクロ（Ｋ）のＬ＊値が３０以上のときに、出力物と該目標印刷物のＬ＊値が前記（式３）を満たすことを特徴とする面積階調画像形成方法。
【００２３】
６．イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）及びシアン（Ｃ）の少なくとも１色のＣＩＥＬＡＢ色空間のＬ＊値を、目標印刷物の網１００％のクロ（Ｋ）のＬ＊値が３０以上のときに、出力物と該目標印刷物のＬ＊値が前記（式１）を満たし、かつ、出力物と該目標印刷物のＣ＊が前記（式４）を満たすことを特徴とする面積階調画像形成方法。
【００２４】
７．イエロー（Ｙ）、マゼンタ（Ｍ）、シアン（Ｃ）及びその他の色の色調を独立に設定できる面積階調画像形成方法において、面積階調画像の網１００％のブルー（Ｂ）のＣＩＥＬＡＢ色空間のＬ＊値を、目標印刷物の網１００％のクロ（Ｋ）のＬ＊値が３０以上のときに、出力物と該目標印刷物のＬ＊値が前記（式２）を満たし、かつ、出力物と該目標印刷物のＣ＊が前記（式５）を満たすことを特徴とする面積階調画像形成方法。
【００２５】
８．イエロー（Ｙ）、マゼンタ（Ｍ）、シアン（Ｃ）及びその他の色の色調を独立に設定できる面積階調画像形成方法において、面積階調画像の網１００％のグリーン（Ｇ）及びレッド（Ｒ）の少なくとも１色のＣＩＥＬＡＢ色空間のＬ＊値を、目標印刷物の網１００％のクロ（Ｋ）のＬ＊値が３０以上のときに、出力物と該目標印刷物のＬ＊値が前記（式２）を満たし、かつ、出力物と該目標印刷物のＣ＊が前記（式６）を満たすことを特徴とする面積階調画像形成方法。
【００２６】
９．イエロー（Ｙ）、マゼンタ（Ｍ）、シアン（Ｃ）及びその他の色の色調を独立に設定できる面積階調画像形成方法において、面積階調画像の網１００％のマゼンタ（Ｍ）、シアン（Ｃ）、ブルー（Ｂ）、グリーン（Ｇ）、レッド（Ｒ）及びクロ（Ｋ）の少なくとも１色のＣＩＥＬＡＢ色空間のＬ＊値を、目標用紙の光沢度が１０以下のときに、目標印刷物の該当する色のＬ＊値、及び該目標印刷物の網１００％のクロ（Ｋ）のＬ＊値により調整することを特徴とする面積階調画像形成方法。
【００２７】
本発明はハロゲン化銀感光材料を用いた画像形成方法に限定されるものではないが、ハロゲン化銀感光材料を用いた場合が最も好ましい形態の一つであるため、主に、ハロゲン化銀感光材料を用いた系を用いて説明する。
【００２８】
本発明に係るハロゲン化銀感光材料に用いられるハロゲン化銀乳剤としては、９５モル％以上が塩化銀からなるハロゲン化銀乳剤が好ましく、塩化銀、塩臭化銀、塩沃臭化銀、塩沃化銀等、任意のハロゲン組成を有するものが用いられる。中でも、塩化銀を９５モル％以上含有する塩臭化銀、特に臭化銀を高濃度に含有する部分を有するハロゲン化銀乳剤が好ましく用いられ、また、表面近傍に沃化銀を０．０５〜０．５モル％含有する塩沃化銀も好ましく用いられる。臭化銀を高濃度に含有する部分を有するハロゲン化銀乳剤の、高濃度に臭化銀を含有する部分は、いわゆるコア・シェル乳剤であってもよいし、完全な層を形成せず単に部分的に組成の異なる領域が存在するだけのいわゆるエピタキシー接合した領域を形成していてもよい。臭化銀が高濃度に存在する部分は、ハロゲン化銀粒子の表面の結晶粒子の頂点に形成されることが特に好ましい。また、組成は連続的に変化してもよいし不連続に変化してもよい。
【００２９】
本発明に用いられるネガ型ハロゲン化銀乳剤には重金属イオンを含有させるのが有利である。これによっていわゆる相反則不軌が改良され、高照度露光での減感が防止されたりシャドー側での軟調化が防止されることが期待される。このような目的に用いることのできる重金属イオンとしては、鉄、イリジウム、白金、パラジウム、ニッケル、ロジウム、オスミウム、ルテニウム、コバルト等の第８〜１０族金属や、カドミウム、亜鉛、水銀等の第１２族遷移金属や、鉛、レニウム、モリブデン、タングステン、ガリウム、クロムの各イオンを挙げることができる。中でも鉄、イリジウム、白金、ルテニウム、ガリウム、オスミウムの金属イオンが好ましい。これらの金属イオンは、塩や錯塩の形でハロゲン化銀乳剤に添加することができる。前記重金属イオンが錯体を形成する場合には、その配位子としてシアン化物イオン、チオシアン酸イオン、シアン酸イオン、塩化物イオン、臭化物イオン、沃化物イオン、カルボニル、アンモニア、１，２，４−トリアゾール等を挙げることができる。中でも、シアン化物イオン、チオシアン酸イオン、イソチオシアン酸イオン、塩化物イオン、臭化物イオン等が好ましい。
【００３０】
ハロゲン化銀乳剤に重金属イオンを含有させるためには、重金属化合物をハロゲン化銀粒子の形成前、ハロゲン化銀粒子の形成中、ハロゲン化銀粒子の形成後の物理熟成中の各工程の任意の場所で添加すればよい。前述の条件を満たすハロゲン化銀乳剤を得るには、重金属化合物をハロゲン化物塩と一緒に溶解して粒子形成工程の全体または一部にわたって連続的に添加することができる。また、あらかじめこれらの重金属化合物を含有するハロゲン化銀微粒子を形成しておいて、これを添加することによって調製することもできる。重金属イオンをハロゲン化銀乳剤中に添加するときの量は、ハロゲン化銀１モル当り１×１０−９〜１×１０−２モルが好ましく、１×１０−８〜５×１０−５モルがより好ましい。
【００３１】
本発明に用いられる粒子の形状は任意のものを用いることができる。好ましい一つの例は、（１００）面を結晶表面として有する立方体である。また、米国特許第４，１８３，７５６号、同４，２２５，６６６号、特開昭５５−２６５８９号、特公昭５５−４２７３７号や、ザ・ジャーナル・オブ・フォトグラフィック・サイエンス（Ｊ．Ｐｈｏｔｏｇｒ．Ｓｃｉ．）２１、３９（１９７３）等の文献に記載された方法等により、八面体、十四面体、十二面体等の形状を有する粒子を作り、これを用いることもできる。さらに、双晶面を有する粒子を用いてもよい。
【００３２】
本発明に用いられる粒子は、単一の形状からなる粒子が好ましく用いられるが、単分散のハロゲン化銀乳剤を二種以上同一層に添加することが特に好ましい。
【００３３】
本発明に用いられる粒子の粒径は特に制限はないが、迅速処理性及び、感度等、他の写真性能等を考慮すると好ましくは、０．１〜１．２μｍ、更に好ましくは、０．２〜１．０μｍである。
【００３４】
この粒径は、粒子の投影面積か直径近似値を使ってこれを測定することができる。粒子が実質的に均一形状である場合は、粒径分布は直径か投影面積としてかなり正確にこれを表すことができる。
【００３５】
本発明に用いられるハロゲン化銀粒子の粒径の分布は、好ましくは変動係数が０．２２以下、更に好ましくは０．１５以下の単分散ハロゲン化銀粒子であり、特に好ましくは変動係数０．１５以下の単分散乳剤を２種以上同一層に添加することである。ここで変動係数は、粒径分布の広さを表す係数であり、次式によって定義される。
【００３６】
変動係数＝Ｓ／Ｒ
（Ｓは粒径分布の標準偏差、Ｒは平均粒径を表す。）
ハロゲン化銀乳剤の調製装置、調製方法としては、当業界において公知の種々の方法を用いることができる。
【００３７】
本発明に用いられる乳剤は、酸性法、中性法、アンモニア法の何れで得られたものであってもよい。粒子は一時に成長させたものであってもよいし、種粒子を作った後で成長させてもよい。種粒子を作る方法と成長させる方法は同じであっても、異なってもよい。
【００３８】
また、可溶性銀塩と可溶性ハロゲン化物塩を反応させる形式としては、順混合法、逆混合法、同時混合法、それらの組合せ等、いずれでもよいが、同時混合法で得られたものが好ましい。更に同時混合法の一形式として特開昭５４−４８５２１号等に記載されているｐＡｇコントロールド・ダブルジェット法を用いることもできる。
【００３９】
また、特開昭５７−９２５２３号、同５７−９２５２４号等に記載の反応母液中に配置された添加装置から水溶性銀塩及び水溶性ハロゲン化物塩水溶液を供給する装置、独国公開特許第２，９２１，１６４号等に記載された水溶性銀塩及び水溶性ハロゲン化物塩水溶液を連続的に濃度変化して添加する装置、特公昭５６−５０１７７６号等に記載の反応器外に反応母液を取り出し、限外濾過法で濃縮することによりハロゲン化銀粒子間の距離を一定に保ちながら粒子形成を行なう装置等を用いてもよい。更に必要で有ればチオエーテル等のハロゲン化銀溶剤を用いてもよい。また、メルカプト基を有する化合物、含窒素ヘテロ環化合物または増感色素のような化合物をハロゲン化銀粒子の形成時、または粒子形成終了の後に添加して用いてもよい。
【００４０】
本発明に用いられるネガ型ハロゲン化銀乳剤は、金化合物を用いる増感法、カルコゲン増感剤を用いる増感法を組み合わせて用いることができる。カルコゲン増感剤としては、イオウ増感剤、セレン増感剤、テルル増感剤等を用いることができるが、イオウ増感剤が好ましい。イオウ増感剤としてはチオ硫酸塩、トリエチルチオ尿素、アリルチオカルバミドチオ尿素、アリルイソチアシアネート、シスチン、ｐ−トルエンチオスルホン酸塩、ローダニン、無機イオウ等が挙げられる。
【００４１】
イオウ増感剤の添加量としては、適用されるハロゲン化銀乳剤の種類や期待する効果の大きさ等により変えることが好ましいが、ハロゲン化銀１モル当たり５×１０−１０〜５×１０−５モル、好ましくは５×１０−８〜３×１０−５モルが好ましい。
【００４２】
金増感剤としては、塩化金酸、硫化金等の他各種の金錯体として添加することができる。用いられる配位子化合物としては、ジメチルローダニン、チオシアン酸、メルカプトテトラゾール、メルカプトトリアゾール等を挙げることができる。金化合物の使用量は、ハロゲン化銀乳剤の種類、使用する化合物の種類、熟成条件等によって一様ではないが、通常はハロゲン化銀１モル当たり１×１０−４〜１×１０−８モルであることが好ましい。更に好ましくは１×１０−５〜１×１０−８モルである。
【００４３】
本発明に用いられるネガ型ハロゲン化銀乳剤の化学増感法としては、還元増感法を用いてもよい。
【００４４】
本発明に用いられるハロゲン化銀乳剤には、ハロゲン化銀感光材料の調製工程中に生じるカブリを防止したり、保存中の性能変動を小さくしたり、現像時に生じるカブリを防止する目的で公知のカブリ防止剤、安定剤を用いることができる。こうした目的に用いることのできる好ましい化合物の例として、特開平２−１４６０３６号７ページ下欄に記載された一般式（ＩＩ）で表される化合物を挙げることができ、さらに好ましい具体的な化合物としては、同公報の８ページに記載の（ＩＩａ−１）〜（ＩＩａ−８）、（ＩＩｂ−１）〜（ＩＩｂ−７）の化合物や、特開２０００−２６７２３５号８ページ右欄３２〜３６行目に記載の化合物を挙げることができる。これらの化合物は、その目的に応じて、ハロゲン化銀乳剤粒子の調製工程、化学増感工程、化学増感工程の終了時、塗布液調製工程等の工程で添加される。これらの化合物の存在下に化学増感を行う場合には、ハロゲン化銀１モル当り１×１０−５〜５×１０−４モル程度の量で好ましく用いられる。化学増感終了時に添加する場合には、ハロゲン化銀１モル当り１×１０−６〜１×１０−２モル程度の量が好ましく、１×１０−５〜５×１０−３モルがより好ましい。塗布液調製工程において、ハロゲン化銀乳剤層に添加する場合には、ハロゲン化銀１モル当り１×１０−６〜１×１０−１モル程度の量が好ましく、１×１０−５〜１×１０−２モルがより好ましい。またハロゲン化銀乳剤層以外の層に添加する場合には、塗布被膜中の量が、１ｍ２当り１×１０−９〜１×１０−３モル程度の量が好ましい。
【００４５】
本発明に用いられるハロゲン化銀感光材料には、イラジエーション防止やハレーション防止の目的で種々の波長域に吸収を有する染料を用いることができる。この目的で、公知の化合物をいずれも用いることができるが、特に、可視域に吸収を有する染料としては、特開平３−２５１８４０号３０８ページに記載のＡＩ−１〜１１の染料及び特開平６−３７７０号記載の染料が好ましく用いられる。
【００４６】
本発明に係るハロゲン化銀感光材料は、ハロゲン化銀乳剤層のうち最も支持体に近いハロゲン化銀乳剤層より支持体に近い側に少なくとも１層の耐拡散性化合物で着色された親水性コロイド層を有することが好ましい。着色物質としては染料またはそれ以外の有機、無機の着色物質を用いることができる。
【００４７】
本発明に用いられるハロゲン化銀感光材料は、ハロゲン化銀乳剤層のうち最も支持体に近いハロゲン化銀乳剤層より支持体に近い側に少なくとも１層の着色された親水性コロイド層を有することが好ましく、該層に白色顔料を含有していてもよい。例えばルチル型二酸化チタン、アナターゼ型二酸化チタン、硫酸バリウム、ステアリン酸バリウム、シリカ、アルミナ、酸化ジルコニウム、カオリン等を用いることができるが、種々の理由から中でも二酸化チタンが好ましい。白色顔料は処理液が浸透できるような、例えばゼラチン等の親水性コロイドの水溶液バインダー中に分散される。白色顔料の塗布付量は好ましくは０．１〜５０ｇ／ｍ２であり、更に好ましくは０．２〜５ｇ／ｍ２である。
【００４８】
支持体と、支持体から最も近いハロゲン化銀乳剤層との間には、白色顔料含有層の他に必要に応じて下塗り層または任意の位置に中間層等の非感光性親水性コロイド層を設けることができる。
【００４９】
本発明に係るハロゲン化銀感光材料中に、蛍光増白剤を添加することで白地性をより改良でき好ましい。蛍光増白剤は、紫外線を吸収して可視光の蛍光を発することのできる化合物であれば特に制限はないが、分子中に少なくとも１個以上のスルホン酸基を有するジアミノスチルベン系化合物であり、これらの化合物には増感色素の感材外への溶出を促進する効果もあり好ましい。他の好ましい一つの形態は、蛍光増白効果を有する固体微粒子化合物である。
【００５０】
本発明に係るハロゲン化銀感光材料には、４００〜９００ｎｍの波長域の特定領域に分光増感されたハロゲン化銀乳剤を含む層を有する。ハロゲン化銀乳剤は一種または、二種以上の増感色素を組み合わせて含有する。
【００５１】
本発明に用いられるハロゲン化銀乳剤に用いる分光増感色素としては、公知の化合物をいずれも用いることができるが、青感光性増感色素としては、特開平３−２５１８４０号２８ページに記載のＢＳ−１〜８を単独でまたは組み合わせて好ましく用いることができる。緑感光性増感色素としては、同公報２８ページに記載のＧＳ−１〜５が好ましく用いられる。赤感光性増感色素としては同公報２９ページに記載のＲＳ−１〜８が好ましく用いられる。
【００５２】
これらの増感色素の添加時期としては、ハロゲン化銀粒子形成から化学増感終了までの任意の時期でよい。また、これらの色素の添加方法としては、水またはメタノール、エタノール、フッ素化アルコール、アセトン、ジメチルホルムアミド等の水と混和性の有機溶媒に溶解して溶液として添加してもよいし、増感色素を密度が１．０ｇ／ｍｌより大きい、水混和性溶媒の溶液または、乳化物、懸濁液として添加してもよい。
【００５３】
増感色素の分散方法としては、高速撹拌型分散機を用いて水系中に機械的に１μｍ以下の微粒子に粉砕・分散する方法以外に、特開昭５８−１０５１４１号に記載のようにｐＨ６〜８、６０〜８０℃の条件下で水系中において機械的に１μｍ以下の微粒子に粉砕・分散する方法、特公昭６０−６４９６号に記載の表面張力を３．８×１０−２Ｎ／ｍ以下に抑える界面活性剤の存在下に分散する方法、特開昭５０−８０８２６号に記載の実質的に水を含まず、ｐＫａが５を上回らない酸に溶解し、該溶解液を水性液に添加分散し、この分散物をハロゲン化銀乳剤に添加する方法等を用いることができる。
【００５４】
分散に用いる分散媒としては水が好ましいが、少量の有機溶媒を含ませて溶解性を調整したり、ゼラチン等の親水性コロイドを添加して分散液の安定性を高めることもできる。
【００５５】
分散液を調製するのに用いることのできる分散装置としては、例えば、特開平４−１２５６３１号公報第１図に記載の高速撹拌型分散機の他、ボールミル、サンドミル、超音波分散機等を挙げることができる。
【００５６】
また、これらの分散装置を用いるに当たって、特開平４−１２５６３２号に記載のように、あらかじめ乾式粉砕等の前処理を施した後、湿式分散を行う等の方法をとってもよい。
【００５７】
本発明に用いられるハロゲン化銀乳剤は一種または、二種以上の増感色素を組み合わせて含有してもよい。
【００５８】
本発明に係るハロゲン化銀感光材料に用いられるカプラーとしては、発色現像主薬の酸化体とカップリング反応して３４０ｎｍより長波長域に分光吸収極大波長を有するカップリング生成物を形成し得るいかなる化合物をも用いることができるが、特に代表的な物としては、波長域３５０〜５００ｎｍに分光吸収極大波長を有するイエロー色素形成カプラー、波長域５００〜６００ｎｍに分光吸収極大波長を有するマゼンタ色素形成カプラー、波長域６００〜７５０ｎｍに分光吸収極大波長を有するシアン色素形成カプラーとして知られているものが代表的である。
【００５９】
本発明に係る感光材料に用いられるマゼンタカプラーとしては特開平６−９５２８３号７ページ右欄記載の一般式［Ｍ−１］で示される化合物が発色色素の分光吸収特性がよく好ましい。好ましい化合物の具体例としては、同号８〜１１ページに記載の化合物Ｍ−１〜Ｍ−１９を挙げることができる。更に他の具体例としては欧州公開特許第２７３，７１２号６〜２１頁に記載されている化合物Ｍ−１〜Ｍ−６１及び同２３５９１３号３６〜９２頁に記載されている化合物１〜２２３の中の上述の代表的具体例以外のものがある。
【００６０】
マゼンタカプラーは他の種類のマゼンタカプラーと併用することもでき、通常ハロゲン化銀１モル当たり１×１０−３〜１モル、好ましくは１×１０−２〜８×１０−１モル用いることができる。
【００６１】
本発明に係るハロゲン化銀感光材料において形成されるマゼンタ画像の分光吸収のλｍａｘは５３０〜５６０ｎｍであることが好ましく、またλＬ０．２は５８０〜６３５ｎｍであることが好ましい。λＬ０．２とは、マゼンタ画像の分光吸光度曲線上において、最大吸光度が１．０を示す波長よりも長波で、吸光度が０．２を示す波長をいう。
【００６２】
本発明に係るハロゲン化銀感光材料のマゼンタ画像形成層には、マゼンタカプラーに加えてイエローカプラーが含有されることが好ましい。これらのカプラーのｐＫａの差は２以内であることが好ましく、更に好ましくは１．５以内である。本発明に係るマゼンタ画像形成性層に含有させる好ましいイエローカプラーは特開平６−９５２８３号１２ページ右欄に記載の一般記載一般式［Ｙ−Ｉａ］で表されるカプラーである。同公報の一般式［Ｙ−１］で表されるカプラーのうち特に好ましいものは、一般式［Ｍ−１］で表されるマゼンタカプラーと組み合わせる場合、組み合わせる［Ｍ−１］で表されるカプラーのｐＫａより３以上低くないｐＫａ値より３以上低くないｐＫａ値を有するカプラーである。
【００６３】
イエローカプラーとして具体的な化合物例は、特開平６−９５２８３号１２〜１３ページ記載の化合物Ｙ−１及びＹ−２の他、特開平２−１３９５４２号の１３〜１７ページ記載の化合物（Ｙ−１）〜（Ｙ−５８）を好ましく使用することができるがもちろんこれらに限定されることはない。
【００６４】
本発明に係るハロゲン化銀感光材料においてシアン画像形成層中に含有されるシアンカプラーとしては、公知のフェノール系、ナフトール系またはイミダゾール系、アゾール系カプラーを用いることができる。例えば、アルキル基、アシルアミノ基、またはウレイド基等を置換したフェノール系カプラー、５−アミノナフトール骨格から形成されるナフトール系カプラー、離脱基として酸素原子を導入した２当量型ナフトール系カプラー等が代表される。このうち好ましい化合物としては特開平６−９５２８３号１３ページ記載の一般式［Ｃ−Ｉ］、［Ｃ−ＩＩ］が挙げられる。
【００６５】
シアンカプラーは通常ハロゲン化銀乳剤層において、ハロゲン化銀１モル当たり１×１０−３〜１モル、好ましくは１×１０−２〜８×１０−１モル用いることができる。
【００６６】
本発明に係るハロゲン化銀感光材料においてイエロー画像形成層中に含有されるイエローカプラーとしては、公知のアシルアセトアニリド系カプラー等を好ましく用いることができる。
【００６７】
イエローカプラーの具体例としては、例えば特開平３−２４１３４５号の５頁〜９頁に記載の化合物、Ｙ−Ｉ−１〜Ｙ−Ｉ−５５で示される化合物、もしくは特開平３−２０９４６６号の１１〜１４頁に記載の化合物、Ｙ−１〜Ｙ−３０で示される化合物も好ましく使用することができる。更に特開平６−９５２８３号２１ページ記載の一般式〔Ｙ−Ｉ〕で表されるカプラー等も挙げることができる。
【００６８】
本発明に係るハロゲン化銀感光材料により形成されるイエロー画像の分光吸収のλｍａｘは４２５ｎｍ以上であることが好ましく、λＬ０．２は５１５ｎｍ以下であることが好ましい。
【００６９】
イエロー色画像の分光吸収のλＬ０．２とは、特開平６−９５２８３号２１ページ右欄１〜２４行に記載の内容で定義される値であり、イエロー色素画像の分光吸収特性で長波側の不要吸収の大きさを表す。
【００７０】
イエローカプラーは通常ハロゲン化銀乳剤層において、ハロゲン化銀１モル当たり１×１０−３〜１モル、好ましくは１×１０−２〜８×１０−１モルの範囲で用いることができる。
【００７１】
マゼンタ色画像、シアン色画像、及びイエロー色画像の分光吸収特性を調整するために、色調調整作用を有する化合物を添加することが好ましい。このための化合物としては、特開平６−９５２８３号２２ページ記載の一般式［ＨＢＳ−Ｉ］に記載されるリン酸エステル系化合物、［ＨＢＳ−ＩＩ］で示されるホスフィンオキサイド系化合物が好ましく、より好ましくは同号２２ページ記載の一般式［ＨＢＳ−ＩＩ］で示される化合物である。また、特開平４−２６５９７５号５ページ記載の（ａ−ｉ）〜（ａ−ｘ）を代表とする高級アルコール系化合物を挙げることができる。
【００７２】
本発明に係る感光材料においてハロゲン化銀乳剤層は支持体上に積層塗布されるが支持体からの順番はどのような順番でもよい。この他に必要に応じ中間層、フィルター層、保護層等を配置することができる。
【００７３】
前記マゼンタ、シアン、イエローの各カプラーには、形成された色素画像の光、熱、湿度等による褪色を防止するため褪色防止剤を併用することができる。好ましい化合物としては、特開平２−６６５４１号３ページ記載の一般式Ｉ及びＩＩで示されるフェニルエーテル系化合物、特開平３−１７４１５０号記載の一般式ＩＩＩＢで示されるフェノール系化合物、特開平６４−９０４４５号記載の一般式Ａで示されるアミン系化合物、特開昭６２−１８２７４１号記載の一般式ＸＩＩ、ＸＩＩＩ、ＸＩＶ、ＸＶで示される金属錯体が特にマゼンタ色素用として好ましい。また特開平１−１９６０４９号記載の一般式Ｉ′で示される化合物及び特開平５−１１４１７号記載の一般式ＩＩで示される化合物が特にイエロー、シアン色素用として好ましい。
【００７４】
本発明に係るハロゲン化銀感光材料に用いられるステイン防止剤やその他の有機化合物を添加するのに水中油滴型乳化分散法を用いる場合には、通常、沸点１５０℃以上の水不溶性高沸点有機溶媒に、必要に応じて低沸点及び／または水溶性有機溶媒を併用して溶解し、ゼラチン水溶液等の親水性バインダー中に界面活性剤を用いて乳化分散する。分散手段としては、撹拌機、ホモジナイザー、コロイドミル、フロージェットミキサー、超音波分散機等を用いることができる。分散後、または分散と同時に低沸点有機溶媒を除去する工程を入れてもよい。ステイン防止剤等を溶解して分散するために用いることのできる高沸点有機溶媒としては、トリクレジルホスフェート、トリオクチルホスフェート等のリン酸エステル類、トリオクチルホスフィンオキサイド等のホスフィンオキサイド類が好ましく用いられる。また高沸点有機溶媒の誘電率としては３．５〜７．０であることが好ましい。また二種以上の高沸点有機溶媒を併用することもできる。
【００７５】
本発明に係るハロゲン化銀感光材料に用いられる写真用添加剤の分散や塗布時の表面張力調整のため用いられる界面活性剤として好ましい化合物としては、１分子中に炭素数８〜３０の疎水性基とスルホン酸基またはその塩を含有するものが挙げられる。具体的には特開昭６４−２６８５４号記載のＡ−１〜Ａ−１１が挙げられる。またアルキル基に弗素原子を置換した界面活性剤も好ましく用いられる。これらの分散液は通常ハロゲン化銀乳剤を含有する塗布液に添加されるが、分散後塗布液に添加されるまでの時間、及び塗布液に添加後塗布までの時間は短いほうがよく各々１０時間以内が好ましく、３時間以内、２０分以内がより好ましい。
【００７６】
本発明に係るハロゲン化銀感光材料には、現像主薬酸化体と反応する化合物を感光層と感光層の間の層に添加して色濁りを防止したりまたハロゲン化銀乳剤層に添加してカブリ等を改良することが好ましい。このための化合物としてはハイドロキノン誘導体が好ましく、さらに好ましくは２，５−ジ−ｔ−オクチルハイドロキノンのようなジアルキルハイドロキノンである。特に好ましい化合物は特開平４−１３３０５６号記載の一般式ＩＩで示される化合物であり、同号１３〜１４ページ記載の化合物ＩＩ−１〜ＩＩ−１４及び１７ページ記載の化合物１が挙げられる。
【００７７】
本発明に係るハロゲン化銀感光材料中には紫外線吸収剤を添加してスタチックカブリを防止したり色素画像の耐光性を改良することが好ましい。好ましい紫外線吸収剤としてはベンゾトリアゾール類が挙げられ、特に好ましい化合物としては特開平１−２５０９４４号記載の一般式ＩＩＩ−３で示される化合物、特開昭６４−６６６４６号記載の一般式ＩＩＩで示される化合物、特開昭６３−１８７２４０号記載のＵＶ−１Ｌ〜ＵＶ−２７Ｌ、特開平４−１６３３号記載の一般式Ｉで示される化合物、特開平５−１６５１４４号記載の一般式（Ｉ）、（ＩＩ）で示される化合物が挙げられる。
【００７８】
本発明に係るハロゲン化銀感光材料に油溶性染料や顔料を含有すると白地性が改良され好ましい。油溶性染料の代表的具体例は、特開平２−８４２号８〜９ページに記載の化合物１〜２７が挙げられる。
【００７９】
本発明に係るハロゲン化銀感光材料には、バインダーとしてゼラチンを用いることが有利であるが、必要に応じて、ゼラチン誘導体、ゼラチンと他の高分子のグラフトポリマー、ゼラチン以外のタンパク質、糖誘導体、セルロース誘導体、単一あるいは共重合体のごとき合成親水性高分子物質等の親水性コロイドも用いることができる。
【００８０】
これらバインダーの硬膜剤としてはビニルスルホン型硬膜剤やクロロトリアジン型硬膜剤を単独または併用して使用することが好ましい。特開昭６１−２４９０５４号、同６１−２４５１５３号記載の化合物を使用することが好ましい。また写真性能や画像保存性に悪影響するカビや細菌の繁殖を防ぐためコロイド層中に特開平３−１５７６４６号記載のような防腐剤及び抗カビ剤を添加することが好ましい。またハロゲン化銀感光材料または処理後の試料の表面の物性を改良するため、保護層に特開平６−１１８５４３号や特開平２−７３２５０号記載の滑り剤やマット剤を添加することが好ましい。
【００８１】
本発明に係るハロゲン化銀感光材料に用いる支持体としては、どのような材質を用いてもよく、ポリエチレンやポリエチレンテレフタレートで被覆した紙、天然パルプや合成パルプからなる紙支持体、塩化ビニルシート、白色顔料を含有してもよいポリプロピレン、ポリエチレンテレフタレート支持体、バライタ紙等を用いることができる。なかでも、原紙の両面に耐水性樹脂被覆層を有する支持体が好ましい。耐水性樹脂としてはポリエチレンやポリエチレンテレフタレートまたはそれらのコポリマーが好ましい。
【００８２】
紙の表面に耐水性樹脂被覆層を有する支持体は、通常、５０〜３００ｇ／ｍ２の質量を有する表面の平滑なものが用いられるが、プルーフ画像を得る目的に対しては、取り扱いの感覚を印刷用紙に近づけるため、１３０ｇ／ｍ２以下の原紙が好ましく用いられ、さらに７０〜１２０ｇ／ｍ２の原紙が好ましく用いられる。
【００８３】
本発明に用いられる支持体としては、ランダムな凹凸を有するものであっても平滑なものであっても好ましく用いることができる。
【００８４】
支持体に用いられる白色顔料としては、無機及び／または有機の白色顔料を用いることができ、好ましくは無機の白色顔料が用いられる。例えば硫酸バリウム等のアルカリ土類金属の硫酸塩、炭酸カルシウム等のアルカリ土類金属の炭酸塩、微粉ケイ酸、合成ケイ酸塩等のシリカ類、ケイ酸カルシウム、アルミナ、アルミナ水和物、酸化チタン、酸化亜鉛、タルク、クレイ等があげられる。白色顔料は好ましくは硫酸バリウム、酸化チタンである。
【００８５】
支持体の表面の耐水性樹脂層中に含有される白色顔料の量は、鮮鋭性を改良する上で１３質量％以上が好ましく、さらには１５質量％以上が好ましい。
【００８６】
本発明に係る紙支持体の耐水性樹脂層中の白色顔料の分散度は、特開平２−２８６４０号に記載の方法で測定することができる。この方法で測定したときに、白色顔料の分散度が前記公報に記載の変動係数として０．２０以下であることが好ましく、０．１５以下であることがより好ましい。
【００８７】
本発明に用いられる両面に耐水性樹脂層を有する紙支持体の樹脂層は、１層であってもよいし、複数層からなってもよい。複数層とし、乳剤層と接する方に白色顔料を高濃度で含有させると鮮鋭性の向上が大きく、プルーフ用画像を形成するのに好ましい。
【００８８】
また支持体の中心面平均粗さ（ＳＲａ）の値が０．１５μｍ以下、さらには０．１２μｍ以下である方が光沢性がよいという効果が得られより好ましい。
【００８９】
本発明に用いられるハロゲン化銀写真感光材料は、必要に応じて支持体表面にコロナ放電、紫外線照射、火炎処理等を施した後、直接または下塗層（支持体表面の接着性、帯電防止性、寸度安定性、耐摩擦性、硬さ、ハレーション防止性、摩擦特性及び／またはその他の特性を向上するための１または２以上の下塗層）を介して塗布されていてもよい。
【００９０】
ハロゲン化銀乳剤を用いたハロゲン化銀写真感光材料の塗布に際して、塗布性を向上させるために増粘剤を用いてもよい。塗布法としては２種以上の層を同時に塗布することのできるエクストルージョンコーティング及びカーテンコーティングが特に有用である。
【００９１】
本発明に用いられる露光装置の露光光源は、公知のものをいずれも好ましく用いることができるが、レーザーまたは発光ダイオード（以下ＬＥＤと表す）がより好ましく用いられる。
【００９２】
レーザーとしては半導体レーザー（以下、ＬＤと表す）がコンパクトであること、光源の寿命が長いことから好ましく用いられる。また、ＬＤはＤＶＤ、音楽用ＣＤの光ピックアップ、ＰＯＳシステム用バーコードスキャナ等の用途や光通信等の用途に用いられており、安価であり、かつ比較的高出力のものが得られるという長所を有している。ＬＤの具体的な例としては、アルミニウム・ガリウム・インジウム・ヒ素（６５０ｎｍ）、インジウム・ガリウム・リン（〜７００ｎｍ）、ガリウム・ヒ素・リン（６１０〜９００ｎｍ）、ガリウム・アルミニウム・ヒ素（７６０〜８５０ｎｍ）等を挙げることができる。最近では、青光を発振するレーザーも開発されているが、現状では、６１０ｎｍよりも長波の光源としてＬＤを用いるのが有利である。
【００９３】
ＳＨＧ素子を有するレーザー光源としては、ＬＤ、ＹＡＧレーザーから発振される光をＳＨＧ素子により半分の波長の光に変換して放出させるものであり、可視光が得られることから適当な光源がない緑〜青の領域の光源として用いられる。この種の光源の例としては、ＹＡＧレーザーにＳＨＧ素子を組み合わせたもの（５３２ｎｍ）等がある。
【００９４】
ガスレーザーとしては、ヘリウム・カドミウムレーザー（約４４２ｎｍ）、アルゴンイオンレーザー（約５１４ｎｍ）、ヘリウムネオンレーザー（約５４４ｎｍ、６３３ｎｍ）等が挙げられる。
【００９５】
ＬＥＤとしては、ＬＤと同様の組成をもつものが知られているが、青〜赤外まで種々のものが実用化されている。
【００９６】
本発明に用いられる露光光源としては、各レーザーを単独で用いてもよいし、これらを組合せ、マルチビームとして用いてもよい。ＬＤの場合には、例えば１０個のＬＤを並べることにより１０本の光束からなるビームが得られる。一方、ヘリウムネオンレーザーのような場合、レーザーから発した光をビームセパレーターで例えば１０本の光束に分割する。
【００９７】
露光用光源の強度変化は、ＬＤ、ＬＥＤのような場合には、個々の素子に流れる電流値を変化させる直接変調を行うことができる。ＬＤの場合には、ＡＯＭ（音響光学変調子）のような素子を用いて強度を変化させてもよい。ガスレーザーの場合には、ＡＯＭ、ＥＯＭ（電気光学変調子）等のデバイスを用いるのが一般である。
【００９８】
光源にＬＥＤを用いる場合には、光量が弱ければ、複数の素子で同一の画素を重複して露光する方法を用いてもよい。
【００９９】
本発明において面積階調画像という言葉を用いているが、これは画像上の濃淡を個々の画素の色の濃淡で表現するのではなく、特定の濃度に発色した部分の面積の大小で表現するものであり、網点と同義と考えてよい。
【０１００】
本発明の特徴の一つは、Ｙ、Ｍ、Ｃとその他の色の色調を独立に設定できることにある。通常面積階調露光であればＹ、Ｍ、Ｃ、墨の発色をさせることで目的を達することもできるが、前述のように、プルーフ用記録材料、特にハロゲン化銀感光材料を用いたプルーフと印刷物では色材及び紙が異なるため、測色値を一致させることで目視での画像再現が優れるプルーフ画像を得ることはできなかった。特に、印刷物が上質紙のような濃度が低い画像では目視の画像再現性の改善が望まれた。そこで、画素の色を調整することによって、印刷用紙の種類の変化による仕上がり画像の変化を再現することができ、有用性の非常に高いシステムが実現される。
【０１０１】
本発明の特徴の一つは、網１００％のマゼンタ（Ｍ）、シアン（Ｃ）、ブルー（Ｂ）、グリーン（Ｇ）、レッド（Ｒ）、クロ（Ｋ）（以下、それぞれＭ、Ｃ、Ｂ、Ｇ、Ｒ、Ｋと略す）の少なくとも１色のＣＩＥＬＡＢ色空間のＬ＊値を、目標印刷物のＬ＊値、及び目標印刷物の網１００％のＫのＬ＊値との関係において調整することにある。上質紙の印刷では一般に濃度が低くなる。これと近似な画像を得るためプルーフ画像の濃度を低下させるといわゆる眠い画像となってしまう。通常このような場合には、コントラストを高める手段が採られるが、そうすると印刷物の印象とはかけ離れたプルーフ画像となってしまうことが分かった。目標印刷物のＬ＊に対してプルーフのＬ＊をマイナス方向にずらすことにより視覚的な再現の近似性を高めるのに有効であったことは驚くべきことであった。特に無彩色であるＫだけでなく、Ｍ、Ｃ、Ｂ、Ｇ、ＲについてもＬ＊の調整が重要であったことは驚くべきことであった。Ｙ画像については、Ｌ＊を調整することによる色再現の劣化という弊害が大きく好ましい手段ではなかったが、本発明の効果を損なわない範囲において併用することも可能である。
【０１０２】
本発明の特徴の一つは、網１００％のＭ、Ｃ、Ｂ、Ｇ、Ｒ、Ｋの少なくとも１色のＣＩＥＬＡＢ色空間のＬ＊値を、目標印刷物の網１００％のＫのＬ＊値が３０以上のときに、出力物と印刷物のＬ＊値が前記（式１）を満たすように調整することにある。本発明はプルーフ画像に関するもので、目標印刷物があってこれを再現するものである。実際の作業では、予めセットアップされたプルーフ画像があり、印刷物が最後に作られる訳だが、本願明細書にいう目標印刷物とは、最終的に得られた印刷物を指し、条件を設定するために用いられる印刷物と、それを複製するプルーフ画像のみを意味するわけではない。
【０１０３】
本発明の特徴の一つは、Ｌ＊が３０以上の墨画像を再現する印刷物のプルーフ画像であることにある。一般に上質紙では印刷後の濃度が低下し、墨画像の色調として高い明度（高いＬ＊）となる。このような場合に、本願発明の効果をより有効に用いることができ好ましい。
【０１０４】
本発明の特徴の一つは、印刷用紙の光沢度が１０以下であることにある。光沢度の測定は、ＪＩＳ  Ｚ８７４１−１９９７  鏡面光沢度−測定方法の６０度鏡面光沢度に従って測定した。本発明の好ましい実施態様である上質紙は、この測定において１０以下の光沢度を示す。具体的な測定器としては、日本電色工業株式会社製のグロスメーター等を挙げることができる。
【０１０５】
光源としてレーザーを用いる場合には、ビーム径は２５μｍ以下であることが好ましく、６〜２２μｍがより好ましい。６μｍより小さいと画質的には好ましいが、調整が困難であったり、処理速度が低下したりする。一方、２５μｍより大きいとムラが大きくなり、画像の鮮鋭性も劣化する。ビーム径を最適化することによってムラのない高精細の画像の書き込みを高速で行うことができる。
【０１０６】
このような光で画像を描くには、ハロゲン化銀感光材料上を光束が走査する必要があるが、ハロゲン化銀感光材料を円筒状のドラムに巻き付けこれを高速に回転しながら回転方向に直角な方向に光束を動かす円筒外面走査方式をとってもよく、円筒状の窪みにハロゲン化銀感光材料を密着させて露光する円筒内面走査方式も好ましく用いることができる。多面体ミラーを高速で回転させこれによって搬送されるハロゲン化銀感光材料を搬送方向に対して直角に光束を移動して露光する平面走査方式をとってもよい。高画質であり、かつ大きな画像を得るには円筒外面走査方式がより好ましく用いられる。
【０１０７】
円筒外面走査方式での露光を行うには、ハロゲン化銀感光材料は正確に円筒状のドラムに密着されなければならない。これが的確に行われるためには、正確に位置合わせされて搬送される必要がある。本発明に用いられるハロゲン化銀感光材料は露光する側の面が外側に巻かれたものがより的確に位置合わせでき、好ましく用いることができる。同様な観点から、本発明に用いられるハロゲン化銀感光材料に用いられる支持体は適正な剛度があり、テーバー剛度で０．８〜４．０が好ましい。
【０１０８】
ドラム径は、露光するハロゲン化銀感光材料の大きさに適合させて任意に設定することができる。ドラムの回転数も任意に設定できるがレーザー光のビーム径、エネルギー強度、書き込みパターンやハロゲン化銀感光材料の感度等により適当な回転数を選択することができる。生産性の観点からは、より高速な回転で走査露光できる方が好ましいが、具体的には１分間に２００〜３０００回転が好ましく用いられる。
【０１０９】
ドラムへのハロゲン化銀感光材料の固定方法は、機械的な手段によって固定させてもよいし、ドラム表面に吸引できる微小な穴をハロゲン化銀感光材料の大きさに応じて多数設けておき、ハロゲン化銀感光材料を吸引して密着させることもできる。ハロゲン化銀感光材料をドラムにできるだけ密着させることが画像ムラ等のトラブルを防ぐには重要である。
【０１１０】
本発明において用いられる芳香族一級アミン現像主薬としては、公知の化合物を用いることができる。これらの化合物の例として下記の化合物を挙げることができる。
【０１１１】
ＣＤ−１：Ｎ，Ｎ−ジエチル−ｐ−フェニレンジアミン
ＣＤ−２：２−アミノ−５−ジエチルアミノトルエン
ＣＤ−３：２−アミノ−５−（Ｎ−エチル−Ｎ−ラウリルアミノ）トルエン
ＣＤ−４：４−（Ｎ−エチル−Ｎ−（β−ヒドロキシエチル）アミノ）アニリン
ＣＤ−５：２−メチル−４−（Ｎ−エチル−Ｎ−（β−ヒドロキシエチル）アミノ）アニリン
ＣＤ−６：４−アミノ−３−メチル−Ｎ−エチル−Ｎ−（β−（メタンスルホンアミド）エチル）−アニリン
ＣＤ−７：Ｎ−（２−アミノ−５−ジエチルアミノフェニルエチル）メタンスルホンアミド
ＣＤ−８：Ｎ，Ｎ−ジメチル−ｐ−フェニレンジアミン
ＣＤ−９：４−アミノ−３−メチル−Ｎ−エチル−Ｎ−メトキシエチルアニリン
ＣＤ−１０：４−アミノ−３−メチル−Ｎ−エチル−Ｎ−（β−エトキシエチル）アニリン
ＣＤ−１１：４−アミノ−３−メチル−Ｎ−エチル−Ｎ−（γ−ヒドロキシプロピル）アニリン
本発明においては、上記化合物を含む発色現像液は任意のｐＨ域で使用できるが、迅速処理の観点からｐＨ９．５〜１３．０であることが好ましく、より好ましくはｐＨ９．８〜１２．０で用いられる。本発明に係る発色現像の処理温度は３５〜７０℃が好ましい。温度が高いほど短時間の処理が可能であり好ましいが、処理液の安定性からはあまり高くない方が好ましく、３７〜６０℃で処理することがより好ましい。
【０１１２】
発色現像時間は、従来一般には３分３０秒程度で行われているが、本発明では４０秒以内が好ましく、さらに２５秒以内の範囲で行うことがより好ましい。
【０１１３】
発色現像液には、前記の発色現像主薬に加えて、既知の現像液成分化合物を添加することができる。通常、ｐＨ緩衝作用を有するアルカリ剤、塩化物イオン、ベンゾトリアゾール類等の現像抑制剤、保恒剤、キレート剤等が用いられる。
【０１１４】
本発明のハロゲン化銀感光材料は、発色現像後、漂白処理及び定着処理を施される。漂白処理は定着処理と同時に行なってもよい。定着処理の後は、通常は水洗処理が行なわれる。また、水洗処理の代替として、安定化処理を行なってもよい。本発明のハロゲン化銀感光材料の現像処理に用いる現像処理装置としては、処理槽に配置されたローラーにハロゲン化銀感光材料をはさんではさんで搬送するローラートランスポートタイプであっても、ベルトにハロゲン化銀感光材料を固定して搬送するエンドレスベルト方式であってもよいが、処理槽をスリット状に形成して、この処理槽に処理液を供給するとともにハロゲン化銀感光材料を搬送する方式や処理液を噴霧状にするスプレー方式、処理液を含浸させた担体との接触によるウエッブ方式、粘性処理液による方式等も用いることができる。大量に処理する場合には自動現像機を用いてランニング処理されるのが通常だが、この際、補充液の補充量は少ない程好ましく、環境適性等より最も好ましい処理形態は、補充方法として錠剤の形態で処理剤を添加することであり、公開技報９４−１６９３５に記載の方法が最も好ましい。
【０１１５】
【実施例】
以下、実施例により本発明を詳細に説明するが、本発明の態様はこれに限定されない。
【０１１６】
実施例１
片面に高密度ポリエチレンを、もう一方の面にアナターゼ型酸化チタンを１５質量％の含有量で分散して含む溶融ポリエチレンをラミネートした、１ｍ２当たりの質量が１１５ｇのポリエチレンラミネート紙反射支持体（テーバー剛度＝３．５、ＰＹ値＝２．７μｍ）上に、下記表１に示す層構成の各層を酸化チタンを含有するポリエチレン層の側に塗設し、更に裏面側にはゼラチン６．００ｇ／ｍ２、シリカマット剤０．６５ｇ／ｍ２を塗設した多層ハロゲン化銀感光材料試料Ｎｏ．１０１を作製した。
【０１１７】
カプラーは高沸点溶媒に溶解して超音波分散し、分散物として添加したが、この時、界面活性剤として（ＳＵ−１）を用いた。また、硬膜剤として（Ｈ−１）、（Ｈ−２）を添加した。塗布助剤としては、界面活性剤（ＳＵ−２）、（ＳＵ−３）を添加し、表面張力を調整した。また各層に（Ｆ−１）を全量が０．０４ｇ／ｍ２となるように添加した。
【０１１８】
【表１】
2004219700.tif 000002
【０１１９】
ＳＵ−１：トリ−ｉ−プロピルナフタレンスルホン酸ナトリウム
ＳＵ−２：スルホ琥珀酸ジ（２−エチルヘキシル）・ナトリウム塩
ＳＵ−３：スルホ琥珀酸ジ（２，２，３，３，４，４，５，５−オクタフルオロペンチル）・ナトリウム塩
Ｈ−１：テトラキス（ビニルスルホニルメチル）メタン
Ｈ−２：２，４−ジクロロ−６−ヒドロキシ−ｓ−トリアジン・ナトリウム
ＨＱ−１：２，５−ジ−ｔ−オクチルハイドロキノン
ＨＱ−２：２，５−ジ（（１，１−ジメチル−４−ヘキシルオキシカルボニル）ブチル）ハイドロキノン
ＨＱ−３：２，５−ジ−ｓｅｃ−ドデシルハイドロキノンと２，５−ジ−ｓｅｃ−テトラデシルハイドロキノンと２−ｓｅｃ−ドデシル−５−ｓｅｃ−テトラデシルハイドロキノンの質量比１：１：２の混合物
ＳＯ−１：トリオクチルホスフィンオキサイド
ＳＯ−２：ジ（ｉ−デシル）フタレート
ＳＯ−３：オレイルアルコール
ＳＯ−４：トリクレジルホスフェート
ＰＶＰ：ポリビニルピロリドン
【０１２０】
【化１】
2004219700.tif 000003
【０１２１】
【化２】
2004219700.tif 000004
【０１２２】
（青感光性ハロゲン化銀乳剤の調製）
４０℃に保温した２質量％ゼラチン水溶液１リットル中に下記（Ａ液）及び（Ｂ液）をｐＡｇ＝７．３、ｐＨ＝３．０に制御しつつ同時添加し、更に下記（Ｃ液）及び（Ｄ液）をｐＡｇ＝８．０、ｐＨ＝５．５に制御しつつ同時添加した。この時、ｐＡｇの制御は特開昭５９−４５４３７号記載の方法により行い、ｐＨの制御は硫酸または水酸化ナトリウム水溶液を用いて行った。
【０１２３】
（Ａ液）
塩化ナトリウム                                            ３．４２ｇ
臭化カリウム                                              ０．０３ｇ
水を加えて                                                ２００ｍｌ
（Ｂ液）
硝酸銀                                                        １０ｇ
水を加えて                                                ２００ｍｌ
（Ｃ液）
塩化ナトリウム                                          １０２．７ｇ
ヘキサクロロイリジウム（ＩＶ）酸カリウム                ４×１０−８モル
ヘキサシアノ鉄（ＩＩ）酸カリウム                        ２×１０−５モル
臭化カリウム                                                １．０ｇ
水を加えて                                                ６００ｍｌ
（Ｄ液）
硝酸銀                                                      ３００ｇ
水を加えて                                                ６００ｍｌ
添加終了後、花王アトラス社製デモールＮの５質量％水溶液と硫酸マグネシウムの２０質量％水溶液を用いて脱塩を行った後、ゼラチン水溶液と混合して平均粒径０．７１μｍ、粒径分布の変動係数０．０７、塩化銀含有率９９．５モル％の単分散立方体乳剤ＥＭＰ−１０１を得た。
【０１２４】
上記（ＥＭＰ−１０１）に対し、下記化合物を用い６０℃にて最適に化学増感を行い、青感光性ハロゲン化銀乳剤（Ｅｍ−Ｂ１０１）を得た。
【０１２５】
チオ硫酸ナトリウム                            ０．８ｍｇ／モルＡｇＸ
塩化金酸                                      ０．５ｍｇ／モルＡｇＸ
安定剤：ＳＴＡＢ−１                      ３×１０−４モル／モルＡｇＸ
安定剤：ＳＴＡＢ−２                      ３×１０−４モル／モルＡｇＸ
安定剤：ＳＴＡＢ−３                      ３×１０−４モル／モルＡｇＸ
増感色素：ＢＳ−１                        ４×１０−４モル／モルＡｇＸ
増感色素：ＢＳ−２                        １×１０−４モル／モルＡｇＸ
臭化カリウム                                    ０．２ｇ／モルＡｇＸ
次いでＥＭＰ−１０１の調製において、（Ａ液）と（Ｂ液）の添加時間及び（Ｃ液）と（Ｄ液）の添加時間を変更した以外はＥＭＰ−１０１と同様にして平均粒径０．６４μｍ、粒径分布の変動係数０．０７、塩化銀含有率９９．５モル％の単分散立方体乳剤ＥＭＰ−１０２を得た。
【０１２６】
Ｅｍ−Ｂ１０１の調製において、ＥＭＰ−１０１に代えてＥＭＰ−１０２を用いた以外は同様にしてＥｍ−Ｂ１０２を得、Ｅｍ−Ｂ１０１と１０２の１：１の混合物を青感光性乳剤として使用した。
【０１２７】
ＳＴＡＢ−１：１−フェニル−５−メルカプトテトラゾール
ＳＴＡＢ−２：１−（４−エトキシフェニル）−５−メルカプトテトラゾール
ＳＴＡＢ−３：１−（３−アセトアミドフェニル）−５−メルカプトテトラゾール
【０１２８】
【化３】
2004219700.tif 000005
【０１２９】
（緑感光性ハロゲン化銀乳剤の調製）
上記ＥＭＰ−１０１の調製において（Ａ液）及び（Ｂ液）、（Ｃ液）及び（Ｄ液）の添加時間を変更した以外は同様にして平均粒径０．４０μｍ、変動係数０．０８、塩化銀含有率９９．５％の単分散立方体乳剤（ＥＭＰ−１０３）を得た。
【０１３０】
上記ＥＭＰ−１０３に対し、下記化合物を用い５５℃にて最適に化学増感を行い、緑感光性ハロゲン化銀乳剤（Ｅｍ−Ｇ１０１）を得た。
【０１３１】
チオ硫酸ナトリウム                            １．５ｍｇ／モルＡｇＸ
塩化金酸                                      １．０ｍｇ／モルＡｇＸ
安定剤：ＳＴＡＢ−１                      ３×１０−４モル／モルＡｇＸ
安定剤：ＳＴＡＢ−２                      ３×１０−４モル／モルＡｇＸ
安定剤：ＳＴＡＢ−３                      ３×１０−４モル／モルＡｇＸ
増感色素：ＧＳ−１                        ２×１０−４モル／モルＡｇＸ
増感色素：ＧＳ−２                        ２×１０−４モル／モルＡｇＸ
塩化ナトリウム                                  ０．５ｇ／モルＡｇＸ
次いで、ＥＭＰ−１０３の調製において、（Ａ液）と（Ｂ液）の添加時間及び（Ｃ液）と（Ｄ液）の添加時間を変更した以外はＥＭＰ−１０３と同様にして平均粒径０．５０μｍ、変動係数０．０８、塩化銀含有率９９．５％の単分散立方体乳剤ＥＭＰ−１０４を得た。
【０１３２】
Ｅｍ−Ｇ１０１の調製において、ＥＭＰ−１０３に代えてＥＭＰ−１０４を用いた以外は同様にしてＥｍ−Ｇ１０２を得、Ｅｍ−Ｇ１０１と１０２の１：１の混合物を緑感光性乳剤として使用した。
【０１３３】
【化４】
2004219700.tif 000006
【０１３４】
（赤感光性ハロゲン化銀乳剤の調製）
前記ＥＭＰ−１０３に対し、下記化合物を用い６０℃にて最適に化学増感を行い、赤感光性ハロゲン化銀乳剤（Ｅｍ−Ｒ１０１）を得た。
【０１３５】
チオ硫酸ナトリウム                            １．８ｍｇ／モルＡｇＸ
塩化金酸                                      ２．０ｍｇ／モルＡｇＸ
安定剤：ＳＴＡＢ−１                      ２×１０−４モル／モルＡｇＸ
安定剤：ＳＴＡＢ−２                      ２×１０−４モル／モルＡｇＸ
安定剤：ＳＴＡＢ−３                      ２×１０−４モル／モルＡｇＸ
安定剤：ＳＴＡＢ−４                      １×１０−４モル／モルＡｇＸ
増感色素：ＲＳ−１                        １×１０−４モル／モルＡｇＸ
増感色素：ＲＳ−２                        １×１０−４モル／モルＡｇＸ
強色増感剤：ＳＳ−１                      ２×１０−４モル／モルＡｇＸ
次に、（Ｅｍ−Ｒ１０１）の調製において下記化合物を用いて６０℃にて最適に化学増感を行い、赤感光性ハロゲン化銀乳剤（Ｅｍ−Ｒ１０２）を得た。
【０１３６】
チオ硫酸ナトリウム                            １．８ｍｇ／モルＡｇＸ
塩化金酸                                      ２．０ｍｇ／モルＡｇＸ
安定剤：ＳＴＡＢ−１                      ２×１０−４モル／モルＡｇＸ
安定剤：ＳＴＡＢ−２                      ２×１０−４モル／モルＡｇＸ
安定剤：ＳＴＡＢ−３                      ２×１０−４モル／モルＡｇＸ
安定剤：ＳＴＡＢ−４                      １×１０−４モル／モルＡｇＸ
増感色素：ＲＳ−１                        ２×１０−４モル／モルＡｇＸ
増感色素：ＲＳ−２                        ２×１０−４モル／モルＡｇＸ
強色増感剤：ＳＳ−１                      ２×１０−４モル／モルＡｇＸ
ＳＴＡＢ−４：ｐ−トルエンチオスルホン酸
【０１３７】
【化５】
2004219700.tif 000007
【０１３８】
Ｅｍ−Ｒ１０１とＥｍ−Ｒ１０２の１：１の混合物を赤感光性乳剤として使用した。
【０１３９】
光源としてＢのＬＥＤを主走査方向に５個並べ露光のタイミングを少しづつ遅延させることによって同じ場所を５個のＬＥＤで露光できるように調整した。また、副走査方向にも２０個のＬＥＤを並べ隣接する２０画素分の露光が１度にできる露光ヘッドを準備した。Ｇ、Ｒも同様にＬＥＤを組み合わせて露光ヘッドを準備した。各ビームの径は約１０μｍで、この間隔でビームを配列し、副走査のピッチは約２００μｍとした。そして、網点を約１０μｍの直径のドットに分割し、このドットを白（Ｗ）、Ｙ、Ｍ、Ｃ、Ｂ、Ｇ、Ｒ、３色墨（３Ｃ）、Ｋ、Ｋ＋Ｙ（ＫとＹが重なった色。オーバープリント色と呼び、Ｋ＋Ｍ、Ｋ＋Ｂ、Ｋ＋３Ｃ等の組み合わせがある）のいずれかの条件で露光することにより、ドットの集合体として網点を形成させるように設定した。
【０１４０】
試料１０１を用いて、露光量を適宜変更して、表２に記載のＹ、Ｍ、Ｃ各単色分解濃度になるようにＢ、Ｇ、Ｒの各光源を強度を変更して発光させ、露光後下記の現像処理を行い、色彩計Ｘ−Ｒｉｔｅ  ５２８で測定しＣＩＥＬＡＢ色空間の座標、Ｌ＊、ａ＊、ｂ＊を求めた。こうして印刷物に近い色を再現する条件を求めた。
【０１４１】
なお、Ｙ、Ｍ、Ｃ各単色分解濃度とは、いわゆるアナリティカル濃度を意味しており、特定の色を構成している色素の内、Ｙ、Ｍ、Ｃ色素画像形成ユニット中に形成された色画像のみを、仮想的に取り出したときの濃度を意味する。例えば、マゼンタ単色分解濃度とは、いわゆるアナリティカルグリーン（Ｇ）濃度を意味しており、特定の色を構成している色素の内、マゼンタ色素画像形成ユニット中に形成された色画像のみを、仮想的に取り出したときの濃度を意味する。同様に、イエロー単色分解濃度とは、いわゆるアナリティカルブルー（Ｂ）濃度を意味しており、特定の色を構成している色素の内、イエロー色素画像形成ユニット中に形成された色画像のみを仮想的に取り出したときの濃度を意味し、同様に、シアン単色分解濃度とは、いわゆるアナリティカルレッド（Ｒ）濃度を意味しており、特定の色を構成している色素の内、シアン色素画像形成ユニット中に形成された色画像のみを仮想的に取り出したときの濃度を意味する。
【０１４２】
【表２】
2004219700.tif 000008
【０１４３】
（現像処理）
処理工程      処理温度                時間              補充量
発色現像      ３７．０±０．３℃    １２０秒          ２００ｍｌ
漂白定着      ３７．０±０．５℃      ９０秒          １５０ｍｌ
安定化        ３０〜３４℃            ６０秒          ４００ｍｌ
乾燥          ６０〜８０℃            ３０秒
2004219700.tif 000009
水を加えて全量を１リットルとし、タンク液はｐＨ＝１０．２に、補充液はｐＨ＝１０．５に調整する。
【０１４４】
〈漂白定着液タンク液及び補充液〉
ジエチレントリアミン五酢酸第二鉄アンモニウム２水塩            ６５ｇ
ジエチレントリアミン五酢酸                                      ３ｇ
チオ硫酸アンモニウム（７０質量％水溶液）                  １００ｍｌ
２−アミノ−５−メルカプト−１，３，４−チアジアゾール      ２．０ｇ
亜硫酸アンモニウム（４０質量％水溶液）                  ２７．５ｍｌ
水を加えて全量を１リットルとし、炭酸カリウムまたは氷酢酸でｐＨ＝５．０に調整する。
【０１４５】
〈安定化液タンク液及び補充液〉
ｏ−フェニルフェノール                                      １．０ｇ
５−クロロ−２−メチル−４−イソチアゾリン−３−オン      ０．０２ｇ
２−メチル−４−イソチアゾリン−３−オン                  ０．０２ｇ
ジエチレングリコール                                        １．０ｇ
蛍光増白剤（チノパールＳＦＰ）                              ２．０ｇ
１−ヒドロキシエチリデン−１，１−ジホスホン酸              １．８ｇ
硫酸亜鉛                                                    ０．５ｇ
硫酸マグネシウム・７水塩                                    ０．２ｇ
ＰＶＰ（ポリビニルピロリドン）                              １．０ｇ
アンモニア水（水酸化アンモニウム２５質量％水溶液）          ２．５ｇ
ニトリロ三酢酸・三ナトリウム塩                              １．５ｇ
水を加えて全量を１リットルとし、硫酸またはアンモニア水でｐＨ＝７．５に調整する。
【０１４６】
次に、ＪＩＳ  Ｘ９２０１−１９９５の高精細カラーディジタル標準画像に記載された自然画像（Ｎ１：ポートレート、Ｎ３：果物かご、Ｎ４：ワインと食器、Ｎ７：ミュージシャン）を組み合わせた画像と、Ｙ、Ｍ、Ｃ、Ｋ及びこれらの５０％の網のパッチを組み合わせた画像データを作成しこれを用いて面積階調画像を形成した。
【０１４７】
上記画像データにより、コート紙Ａ、上質紙Ａ、Ｂ、Ｃの４種類の紙を用いて印刷物を作成し、Ｍ、Ｃ、Ｂ、Ｇ、Ｒ、Ｋの網％が１００％の部分の色調を色彩計Ｘ−Ｒｉｔｅ  ５２８で測定しＣＩＥＬＡＢ色空間の座標、Ｌ＊、ａ＊、ｂ＊を求めた。その結果を表３に示した。
【０１４８】
【表３】
2004219700.tif 000010
【０１４９】
この画像を印刷物と比較して目視評価を行うと、Ｍ、Ｃ、Ｂ、Ｇ、Ｒ、Ｋの網％が１００％の濃度が低めに再現され画像も淡くメリハリのない画像に見えてしまうことが分かったので、各色の出力条件を変更して画像を出力し、最適な再現が得られる条件を調べた。この結果、Ｍ、Ｃ、Ｂ、Ｇ、Ｒ、Ｋの網％が１００％各々で効果が高く、上記画像についても効果が高いことが分かった。目視評価は１０人の被験者が個々に下記の基準に基づいて画像で特に重要な肌色及びグレー色調の再現性及び全体の画像のバランスに鑑みて評価を行い、１０人の平均値を評価結果とした。
【０１５０】
目視評価基準
５：プルーフとしての肌色再現性に非常に優れており全体の色調バランス及び画像のメリハリも優れている
４：充分な肌色再現性を有しており、全体の色調バランス及び画像のメリハリも良く、プルーフとして使用できる
３：肌色再現性は印刷物とは若干の差異はあるが、仕上りを充分にイメージできるプルーフである
２：肌色の色調及び質感に違いが認められ、印刷仕上りに対して若干の予測が必要である
１：一見して肌色の色調の違いが判り、印刷に対するプルーフとしては問題がある
ＭのＬ＊を変化させた結果を表４に示す。
【０１５１】
【表４】
2004219700.tif 000011
【０１５２】
同様にＢ、Ｒ及びＫのＬ＊を変化させた結果をそれぞれ表５、表６及び表７に示した。
【０１５３】
【表５】
2004219700.tif 000012
【０１５４】
【表６】
2004219700.tif 000013
【０１５５】
【表７】
2004219700.tif 000014
【０１５６】
上記結果のとおり、本発明の条件を満たして作製された画像は、仕上りを充分にイメージできる実用的なプルーフとして優れた再現性が得られ、高明度の画像での画像のメリハリもよく、上質紙を用いた印刷の落ち着いた画像再現が損なわれず、実用性の高い、校正刷りに置き換えることができる優れたプルーフが得られた。
【０１５７】
彩度を大きく上げる方向で目視の再現性をよくしているのではなく、明度を下げる方向で目視の再現性を向上させたことにより目視評価でも高い評価が得られていることが分かる。
【０１５８】
Ｃ、Ｂ、Ｇについても評価を行い、同様な結果を得た。一方、Ｙについても評価を行ったところ、前記のような効果はなく、色がくすむ等の不具合が目立つ結果であった。
【０１５９】
また、Ｍの結果で分かるように明度を下げ過ぎてしまうと逆に画像のメリハリがつき過ぎて不自然な画像になってしまう等の不具合が目立つ結果であった。Ｃ、Ｂ、Ｇ、Ｒ、Ｋについても同様な結果であった。
【０１６０】
更に、Ｍ、Ｃ、Ｂ、Ｇ、Ｒ、Ｋについて同様の色調調整を行ってプルーフ画像の評価を行った結果、優れた再現性を示すことが確かめられた。
【０１６１】
また、印刷用紙の光沢度の低い印刷物をターゲットとしたときに目視評価で高い評価が得られていることも確かめられた。
【０１６２】
【発明の効果】
本発明により、高明度の墨画像を再現する上質紙のプルーフにおいても眠い画像にならず視覚的な印象と一致するプルーフ画像を得る面積階調画像形成方法を提供することができた。